(57)【要約】【課題】塗工性及び接着性に優れるとともに、２段硬化の際にも接着亢進により優れた接着性を発揮させることが可能であり、更に、高い耐衝撃性を有し、光学フィルムの貼り合わせに用いた際に、輝度劣化を抑制することが可能な接着剤樹脂組成物を提供する。【解決手段】熱可塑性樹脂、反応性希釈剤（Ａ）、反応性希釈剤（Ｂ）及び光反応開始剤を含有し、前記反応性希釈剤（Ａ）は、熱可塑性樹脂と反応し得る置換基を有さず、前記反応性希釈剤（Ｂ）は、熱可塑性樹脂と反応し得る置換基を有する接着剤樹脂組成物。【選択図】なし【特許請求の範囲】
【請求項１】
熱可塑性樹脂、反応性希釈剤（Ａ）、反応性希釈剤（Ｂ）及び光反応開始剤を含有し、
前記反応性希釈剤（Ａ）は、熱可塑性樹脂と反応し得る置換基を有さず、
前記反応性希釈剤（Ｂ）は、熱可塑性樹脂と反応し得る置換基を有する
ことを特徴とする接着剤樹脂組成物。
【請求項２】
反応性希釈剤（Ａ）は、（メタ）アクリル酸エステルであることを特徴とする請求項１記載の接着剤樹脂組成物。
【請求項３】
反応性希釈剤（Ｂ）は、熱可塑性樹脂と反応し得る置換基として、イソシアネート基、エポキシ基、アルデヒド基、水酸基からなる群より選ばれる少なくとも１種の置換基を有することを特徴とする請求項１又は２記載の接着剤樹脂組成物。
【請求項４】
反応性希釈剤（Ｂ）は、熱可塑性樹脂と反応し得る置換基として、イソシアネート基を少なくとも１つ有することを特徴とする請求項１、２又は３記載の接着剤樹脂組成物。
【請求項５】
熱可塑性樹脂は、ポリビニルアセタール樹脂であることを特徴とする請求項１、２、３又は４記載の接着剤樹脂組成物。
【請求項６】
ポリビニルアセタール樹脂の平均重合度が２００以上であることを特徴とする請求項５記載の接着剤樹脂組成物。
【請求項７】
ポリビニルアセタール樹脂は、ポリビニルアセトアセタール樹脂であることを特徴とする請求項５又は６記載の接着剤樹脂組成物。
【請求項８】
更に、ウレタンアクリレートを含有することを特徴とする請求項１、２、３、４、５、６又は７記載の接着剤樹脂組成物。
【請求項９】
請求項１記載の接着剤樹脂組成物の硬化物であって、熱可塑性樹脂と反応性希釈剤（Ｂ）とが反応して形成された反応性熱可塑性樹脂と、反応性希釈剤（Ａ）とが反応して形成されたことを特徴とする硬化物。
【発明の詳細な説明】
【技術分野】
【０００１】
本発明は、塗工性及び接着性に優れるとともに、２段硬化の際にも接着亢進により優れた接着性を発揮させることが可能であり、更に、高い耐衝撃性を有し、光学フィルムの貼り合わせに用いた際に、輝度劣化を抑制することが可能な接着剤樹脂組成物に関する。
【背景技術】
【０００２】
近年、液晶ディスプレイパネルや有機ＥＬディスプレイパネル等の薄型化に伴い、これらに使用される光学フィルムについて薄膜化が進んでいる。しかしながら、光学フィルムの薄膜化に伴い、フィルムがカールしたり、たわみが生じたりして、取扱性が低下したり、光学特性が低下するという問題が生じていた。このような問題を解決するため、プリズムシートや拡散フィルム等を接着剤で固定した一体型光学フィルムが開発されている。
このようなフィルムの貼り合わせの際には、紫外線や電子線等の活性エネルギー線により硬化する活性エネルギー線硬化型接着剤樹脂組成物が広く用いられている。
【０００３】
また、近年、硬化収縮の低減や、歩留まりの向上、極小面積の固定のために、活性エネルギー線硬化型接着剤樹脂組成物を塗布した後、活性エネルギー線を少量照射して仮固定し、その後、更に活性エネルギー線を照射して本硬化させる２段硬化システムが注目されている。このような２段硬化においては、１段目の仮固定後に活性エネルギー線を照射することで接着亢進すること、接着剤樹脂組成物を塗布したとき、１段目の仮固定を行ったとき、及び、本硬化したときのいずれにおいても接着剤樹脂組成物中の樹脂成分が大きく変形しないこと等が求められる。
【０００４】
光学フィルムの接着に用いられる活性エネルギー線硬化型接着剤樹脂組成物として、例えば、特許文献１には、水酸基及び（メタ）アクリロイル基を有するウレタン樹脂と、ポリイソシアネート架橋剤と、２個以上の（メタ）アクリロイル基を有する（メタ）アクリル化合物と、有機溶剤と、光反応開始剤とを含有する粘着剤組成物が記載されている。しかしながら、特許文献１に記載の粘着剤組成物は、液状であるため、特にプリズムシートの貼り合わせに用いた場合には、プリズムシートの凹凸面を粘着剤組成物が埋めてしまい、充分な光学特性を発揮できないという問題があった。
また、特許文献２には、アルキル（メタ）アクリレート、芳香環含有（メタ）アクリレート、カルボキシル基含有モノマー等を組み合わせた光学フィルム用粘着剤組成物が記載されている。しかしながら、特許文献２に記載の粘着剤組成物は、接着性は発揮できるものの、接着層が柔らかく、プリズムの先端が埋まりこんで輝度劣化が生じるという問題があった。
【先行技術文献】
【特許文献】
【０００５】
【特許文献１】特許第５９６７３４０号公報
【特許文献２】特許第６１０６２０５号公報
【発明の概要】
【発明が解決しようとする課題】
【０００６】
本発明は、塗工性及び接着性に優れるとともに、２段硬化の際にも接着亢進により優れた接着性を発揮させることが可能であり、更に、高い耐衝撃性を有し、光学フィルムの貼り合わせに用いた際に、輝度劣化を抑制することが可能な接着剤樹脂組成物を提供することを目的とする。
【課題を解決するための手段】
【０００７】
本発明は、熱可塑性樹脂、反応性希釈剤（Ａ）、反応性希釈剤（Ｂ）及び光反応開始剤を含有し、前記反応性希釈剤（Ａ）は、熱可塑性樹脂と反応し得る置換基を有さず、前記反応性希釈剤（Ｂ）は、熱可塑性樹脂と反応し得る置換基を有する接着剤樹脂組成物である。
以下に本発明を詳述する。
【０００８】
本発明者らは、熱可塑性樹脂、特定の反応性希釈剤（Ａ）、反応性希釈剤（Ｂ）及び光反応開始剤を組み合わせて用いることにより、充分な塗工性と接着性とを発揮するとともに、硬化物の耐衝撃性を向上させることができ、更に、光学フィルムの貼り合わせに用いた際に、輝度劣化を抑制することができることを見出し、本発明を完成させるに至った。
【０００９】
本発明の接着剤樹脂組成物は、熱可塑性樹脂を含有する。
熱可塑性樹脂を含有することで、被着体との仮着性を充分に向上させることができる。
上記熱可塑性樹脂は、反応性基として水酸基を有することが好ましい。
【００１０】
上記熱可塑性樹脂としては、ポリエチレン、ポリプロピレン、エチレン−プロピレン共重合体等のエチレン−αオレフィン共重合体、ポリメチルペンテン、ポリ塩化ビニル、ポリ塩化ビニリデン、ポリ酢酸ビニル、エチレン−酢酸ビニル共重合体、ポリビニルアルコール樹脂、ポリビニルアセタール樹脂等が挙げられる。また、ポリフッ化ビニリデン及びポリテトラフルオロエチレン等のフッ素系重合体、ポリエチレンテレフタレート、ポリブチレンテレフタレート、ポリエチレンナフタレート、ポリスチレン、ポリアクリロニトリル、スチレン−アクリロニトリル共重合体等が挙げられる。更に、アクリロニトリル−ブタジエン−スチレン共重合体（ＡＢＳ）樹脂、ポリフェニレン−エーテル共重合体（ＰＰＥ）樹脂、変性ＰＰＥ樹脂、脂肪族ポリアミド類、芳香族ポリアミド類、ポリイミド、ポリアミドイミド等が挙げられる。また、ポリメタクリル酸、ポリメタクリル酸メチルエステル等のポリメタクリル酸エステル類、ポリアクリル酸類、ポリカーボネート、ポリフェニレンスルフィド、シリコーン樹脂等が挙げられる。なかでも、ポリビニルアセタール樹脂、ポリメタクリル酸エステル類が好ましく、ポリビニルアセタール樹脂がより好ましい。
【００１１】
上記ポリビニルアセタール樹脂は、平均重合度の好ましい下限が２００、好ましい上限が５０００である。
上記ポリビニルアセタール樹脂の平均重合度が２００以上であると、得られる硬化物の機械的強度を充分に向上させることができる。上記ポリビニルアセタール樹脂の平均重合度が５０００以下であると、ポリビニルアルコールのアセタール化の際に溶液粘度を好適なものとすることができる。
上記ポリビニルアセタール樹脂の平均重合度は、より好ましい下限が２５０、より好ましい上限が４５００である。
【００１２】
上記ポリビニルアセタール樹脂のアセタール基量は、アルデヒドを単独で用いた場合又は２種以上を併用した場合のいずれであっても、好ましい下限が５０モル％、好ましい上限が８０モル％である。
上記ポリビニルアセタール樹脂のアセタール基量が５０モル％以上であると、反応性希釈剤への溶解性を向上させることができる。上記ポリビニルアセタール樹脂のアセタール基量が８０モル％以下であると、アセタール樹脂の製造工程を短縮することができる。
上記ポリビニルアセタール樹脂のアセタール基量は、より好ましい下限が６５モル％、より好ましい上限が７５モル％である。
なお、アセタール基量の計算方法については、ポリビニルアセタール樹脂のアセタール基がポリビニルアルコールの２個の水酸基をアセタール化して得られたものであることから、アセタール化された２個の水酸基を数える方法を採用する。
また、本明細書中、アセタール基がアセトアセタール基である場合には、アセトアセタール基量ともいい、アセタール基がブチラール基である場合には、ブチラール基量ともいう。
【００１３】
上記ポリビニルアセタール樹脂の水酸基量の好ましい下限は１６モル％、好ましい上限は４５モル％である。
上記水酸基量が１６モル％以上であると、１段硬化の際の仮着性を向上させることができ、更に２段硬化の際の接着性を良好なものとすることができる。上記水酸基量が４５モル％以下であると、耐湿性を向上させることができる。
上記ポリビニルアセタール樹脂の水酸基量は、より好ましい下限が２２モル％、より好ましい上限が４０モル％である。
【００１４】
上記ポリビニルアセタール樹脂のアセチル基量の好ましい下限は０．５モル％、好ましい上限は２０モル％である。
上記アセチル基量が０．５モル％以上であると、反応性希釈剤への溶解性を向上させるができる。上記アセチル基量が２０モル％を超えると、ポリビニルアセタールを製造する効率が低下することがある。
【００１５】
上記ポリビニルアセタール樹脂は、ケン化度８０モル％以上のポリビニルアルコールをアセタール化することで得られるポリビニルアセタール樹脂であることが好ましい。このようなポリビニルアセタール樹脂を用いることにより、接着剤樹脂組成物の安定性を向上させて、長期に渡って優れた機械的強度を発現させることができる。
ポリビニルアルコールのケン化度が８０モル％未満であると、ポリビニルアルコールの水への溶解度が低下するためアセタール化が困難になることがある。また、ポリビニルアルコールの水酸基量が少ないため、アセタール化反応が進みにくくなることがある。
上記ポリビニルアルコールのケン化度のより好ましい下限は８５モル％である。
【００１６】
上記アセタール化の方法は特に限定されず、従来公知の方法を用いることができ、例えば、塩酸等の酸触媒の存在下でポリビニルアルコールの水溶液にアルデヒドを添加する方法等が挙げられる。
上記アルデヒドは特に限定されず、例えば、ホルムアルデヒド（パラホルムアルデヒドを含む）、アセトアルデヒド（パラアセトアルデヒドを含む）、プロピオンアルデヒド、ブチルアルデヒド、アミルアルデヒド、ヘキシルアルデヒド、ヘプチルアルデヒド、２−エチルヘキシルアルデヒド、シクロヘキシルアルデヒド等が挙げられる。また、フルフラール、グリオキザール、グルタルアルデヒド、ベンズアルデヒド、２−メチルベンズアルデヒド、３−メチルベンズアルデヒド、４−メチルベンズアルデヒド、ｐ−ヒドロキシベンズアルデヒド、ｍ−ヒドロキシベンズアルデヒド、フェニルアセトアルデヒド、β−フェニルプロピオンアルデヒド等が挙げられる。
【００１７】
上記ポリビニルアセタール樹脂としては、アセタール基がブチラール基であるポリビニルブチラール樹脂、アセタール基がアセトアセタール基であるポリビニルアセトアセタール樹脂が好ましい。特に接着剤樹脂組成物をプリズムシートの貼り合わせに用いた際に、輝度劣化を抑制することができることから、ポリビニルアセトアセタール樹脂がより好ましい。
【００１８】
本発明の接着剤樹脂組成物において、上記熱可塑性樹脂の含有量は、好ましい下限が３重量％、好ましい上限が２０重量％である。
上記熱可塑性樹脂の含有量が３重量％以上であると、１段硬化の際の仮着性を良好なものとし、かつ、プリズムシートの埋まり込みを抑制して輝度劣化を抑制することができる。上記熱可塑性樹脂の含有量が２０重量％以下であると、塗工性を向上させることができる。
上記熱可塑性樹脂の含有量は、より好ましい下限が５重量％、より好ましい上限が１５重量％である。
【００１９】
本発明の接着剤樹脂組成物は、反応性希釈剤（Ａ）を含有する。
反応性希釈剤（Ａ）は、熱可塑性樹脂と反応し得る置換基を有さないものである。
上記反応性希釈剤（Ａ）としては、環状エーテル構造を有する（メタ）アクリル酸エステル、エステル結合を２個以上有する（メタ）アクリル酸エステル、炭素数１〜３のアルキレンオキサイド構造を有する（メタ）アクリル酸エステル、（メタ）アクリル酸アルキルエステル等の（メタ）アクリル酸エステル等が挙げられる。なかでも、塗工性と接着性とを向上させることができることから、反応性希釈剤（Ａ）は、環状エーテル構造を有する（メタ）アクリル酸エステルを含有することが好ましい。また、環状エーテル構造を有する（メタ）アクリル酸エステルとエステル結合を２個以上有する（メタ）アクリル酸エステルとを含有することがより好ましい。
【００２０】
上記環状エーテル構造を有する（メタ）アクリル酸エステルとしては、三員環〜六員環の範囲の環状エーテル構造を有する（メタ）アクリル酸エステルを用いることが好ましい。
これらは単量体エステルでも多量体エステルでもよく、単独で用いても２種以上を併用してもよい。また、上記環状エーテル構造を有する（メタ）アクリル酸エステルは、環状エーテル構造を有するものであれば、エステル結合を２個以上有するものであってもよい。
【００２１】
上記三員環の環状エーテル構造を有する（メタ）アクリル酸エステルとしては、例えば、グリシジル（メタ）アクリレート、２−ヒドロキシエチル（メタ）アクリレートグリシジルエーテル、３−ヒドロキシプロピル（メタ）アクリレートグリシジルエーテル等が挙げられる。また、４−ヒドロキシブチルアクリレートグリシジルエーテル、５−ヒドロキシペンチル（メタ）アクリレートグリシジル、６−ヒドロキシヘキシル（メタ）アクリレートグリシジルエーテル等が挙げられる。
【００２２】
上記四員環の環状エーテル構造を有する（メタ）アクリル酸エステルとしては、例えば、（３−メチルオキセタン−３−イル）メチル（メタ）アクリレート、（３−プロピルオキセタン−３−イル）メチル（メタ）アクリレート、（３−エチルオキセタン−３−イル）メチル（メタ）アクリレート等が挙げられる。また、（３−ブチルオキセタン−３−イル）メチル（メタ）アクリレート、（３−エチルオキセタン−３−イル）エチル（メタ）アクリレート、（３−エチルオキセタン−３−イル）プロピル（メタ）アクリレート、（３−エチルオキセタン−３−イル）ブチル（メタ）アクリレート等が挙げられる。更に、（３−エチルオキセタン−３−イル）ペンチル（メタ）アクリレート、（３−エチルオキセタン−３−イル）ヘキシル（メタ）アクリレート等が挙げられる。
【００２３】
上記五員環の環状エーテル構造を有する（メタ）アクリル酸エステルとしては、テトラヒドロフルフリル（メタ）アクリレート、γ−ブチロラクトン（メタ）アクリレート、（２，２−ジメチル−１，３−ジオキソラン−４−イル）メチル（メタ）アクリレート等が挙げられる。また、（２−メチル−２−エチル−１，３−ジオキソラン−４−イル）メチル（メタ）アクリレート、（２−メチル−２−イソブチル−１，３−ジオキソラン−４−イル）メチル（メタ）アクリレート、（２−シクロヘキシル−１，３−ジオキソラン−４−イル）メチル（メタ）アクリレート等が挙げられる。更に、テトラヒドロフルフリルアルコールアクリル酸多量体エステルを用いることもできる。
【００２４】
上記六員環の環状エーテル構造を有する（メタ）アクリル酸エステルとしては、例えば、テトラヒドロ−２Ｈ−ピラン−２−イル−（メタ）アクリレート、２−｛１−［（テトラヒドロ−２Ｈ−ピラン−２−イル）オキシ］−２−メチルプロピル｝（メタ）アクリレート等が挙げられる。また、環状トリメチロールプロパンホルマールアクリレート、（メタ）アクリロイルモルホリン等が挙げられる。
【００２５】
上記環状エーテル構造を有する（メタ）アクリル酸エステルとしては、特にプラスチック基材としてポリカーボネート基材を使用した場合に、ポリカーボネート表面を溶解することにより密着性がより一層向上する点から、５員環以上のものが好ましく用いられる。なかでも、特に溶解性に優れ、ポリカーボネート基材への密着性が更に向上できる点から、テトラヒドロフルフリル（メタ）アクリレート、（２−メチル−２−エチル−１，３−ジオキソラン−４−イル）メチル（メタ）アクリレートがより好ましい。
【００２６】
上記エステル結合を２個以上有する（メタ）アクリル酸エステルとしては、例えば、（メタ）アクリル酸に由来するエステル結合を２個以上有する多官能（メタ）アクリル酸エステル、（メタ）アクリル酸に由来するエステル結合以外のエステル結合を有する（メタ）アクリル酸エステル等が挙げられる。具体的には、（メタ）アクリル酸エステルとラクトン化合物とを反応させて得られるラクトン変性（メタ）アクリレート化合物、ポリエステルポリオールと（メタ）アクリル酸とを反応させて得られるポリエステル（メタ）アクリレート化合物等が挙げられる。なお、本明細書中、上記エステル結合を２個以上有する（メタ）アクリル酸エステルとしては、上記環状エーテル構造を有する（メタ）アクリル酸エステル以外のものを意味する。
【００２７】
上記（メタ）アクリル酸エステルとラクトン化合物とを反応させて得られるラクトン変性（メタ）アクリレート化合物において、上記（メタ）アクリル酸エステルとしては、脂肪族（メタ）アクリレート化合物、芳香族（メタ）アクリレート化合物等が挙げられる。
上記脂肪族（メタ）アクリレート化合物としては、例えば、２−ヒドロキシエチルアクリレート、２−ヒドロキシプロピルアクリレート、４−ヒドロキシブチルアクリレート、グリセリンジアクリレート、トリメチロールプロパンジアクリレート、ペンタエリスリトールトリアクリレート、ジペンタエリスリトールペンタアクリレート等が挙げられる。
上記芳香族（メタ）アクリレート化合物としては、例えば、アクリル酸４−ヒドロキシフェニル、アクリル酸β−ヒドロキシフェネチル、アクリル酸４−ヒドロキシフェネチル、アクリル酸１−フェニル−２−ヒドロキシエチル、アクリル酸３−ヒドロキシ−４−アセチルフェニル、２−ヒドロキシ−３−フェノキシプロピルアクリレート等が挙げられる。また、上記ラクトン化合物としては、ε−カプロラクトンやγ−ブチロラクトン等が挙げられる。
【００２８】
上記ポリエステルポリオールと（メタ）アクリル酸とを反応させて得られるポリエステル（メタ）アクリレート化合物において、上記ポリエステルポリオールは、多塩基酸と多価アルコールとから構成されるものである。
【００２９】
上記多塩基酸として、例えば、脂肪族二塩基酸、脂環族二塩基酸、芳香族二塩基酸、脂肪族三塩基酸、芳香族三塩基酸、及び、その無水物等が挙げられる。
上記脂肪族二塩基酸としては、例えば、マロン酸、コハク酸、グルタル酸、アジピン酸、ピメリン酸、スベリン酸、アゼライン酸、セバシン酸、ウンデカン二酸、ドデカン二酸、トリデカン二酸、テトラデカン二酸、ペンタデカン二酸、ヘキサデカンニ酸、ヘプタデカン二酸、オクタデカン二酸、ノナデカン二酸、イコサン二酸等が挙げられる。また、テトラヒドロフタル酸、マレイン酸、マレイン酸、フマル酸、シトラコン酸、イタコン酸、グルタコン酸等が挙げられる。上記脂環族二塩基酸としては、例えば、ヘキサヒドロフタル酸、１，４−シクロヘキサンジカルボン酸等が挙げられる。上記芳香族二塩基酸としては、例えば、フタル酸、テレフタル酸、イソフタル酸、オルソフタル酸等が挙げられる。上記脂肪族三塩基酸としては、例えば、１，２，５−ヘキサントリカルボン酸、１，２，４−シクロヘキサントリカルボン酸等が挙げられる。上記芳香族三塩基酸としては、例えば、トリメリット酸、無水トリメリット酸、１，２，５−ベンゼントリカルボン酸、２，５，７−ナフタレントリカルボン酸等が挙げられる。
【００３０】
また、多価アルコールとして、例えば、２価の多価アルコール、３価以上の多価アルコール等が挙げられる。
上記２価の多価アルコールとしては、例えば、エチレングリコール、プロピレングリコール、１，３−プロパンジオール、１，２，２−トリメチル−１，３−プロパンジオール、２，２−ジメチル−３−イソプロピル−１，３−プロパンジオール、１，４−ブタンジオール、１，３−ブタンジオール、３−メチル−１，３−ブタンジオール等が挙げられる。また、１，５−ペンタンジオール、３−メチル１，５−ペンタンジオール、ネオペンチルグリコール、１，６−ヘキサンジオール、１，４−ビス（ヒドロキシメチル）シクロヘキサン、２，２，４−トリメチル−１，３−ペンタンジオール等が挙げられる。上記３価以上の多価アルコールとしては、トリメチロールエタン、トリメチロールプロパン、グリセリン、ヘキサントリオール、ペンタエリスリトール等が挙げられる。また、上記多価アルコールとしては、上記２価の多価アルコール又は３価以上の多価アルコールと、環状エーテル結合含有化合物との開環重合によって得られた変性ポリエーテルポリオールを用いてもよい。上記環状エーテル結合含有化合物としては、エチレンオキシド、プロピレンオキシド、テトラヒドロフラン、エチルグリシジルエーテル、プロピルグリシジルエーテル、ブチルグリシジルエーテル、フェニルグリシジルエーテル、アリルグリシジルエーテル等が挙げられる。また、上記２価の多価アルコール又は３価以上の多価アルコールと、上記ラクトン化合物との重縮合反応によって得られるラクトン変性ポリエステルポリオールを用いてもよい。
【００３１】
上記炭素数１〜３のアルキレンオキサイド構造を有する（メタ）アクリル酸エステルが有するアルキレンオキサイド基としては、例えば、オキシメチレン基、オキシエチレン基等が挙げられる。
また、上記アルキレンオキサイド構造の付加モル数は、１〜１０が好ましい。
【００３２】
上記アルキレンオキサイド構造を有する（メタ）アクリル酸エステルとしては、例えば、メトキシポリエチレングリコール（メタ）アクリレート、エトキシポリエチレングリコール（メタ）アクリレート等が挙げられる。
【００３３】
上記（メタ）アクリル酸アルキルエステルとしては、例えば、炭素数１〜１２のアルキル基を有する（メタ）アクリル酸エステルが挙げられる。具体的には、メチル（メタ）アクリレート、エチル（メタ）アクリレート、ｎ−プロピル（メタ）アクリレート、イソプロピル（メタ）アクリレート、ｎ−ブチル（メタ）アクリレート、イソブチル（メタ）アクリレート、ｔ−ブチル（メタ）アクリレート等が挙げられる。また、ｎ−オクチル（メタ）アクリレート、イソオクチル（メタ）アクリレート、２−エチルヘキシル（メタ）アクリレート、ノニル（メタ）アクリレート、イソノニル（メタ）アクリレート、デシル（メタ）アクリレート、イソデシル（メタ）アクリレート、ラウリル（メタ）アクリレート等が挙げられる。
【００３４】
上記反応性希釈剤（Ａ）における上記環状エーテル構造を有する（メタ）アクリル酸エステルの含有量は、好ましい下限が５０重量％、より好ましい下限が７５重量％、好ましい上限が５５重量％、より好ましい上限が７０重量％である。
【００３５】
また、上記環状エーテル構造を有する（メタ）アクリル酸エステルにおける上記環状エーテル構造を有し、かつ、エステル結合を２個以上有する（メタ）アクリル酸エステルの割合は、好ましい下限が１５重量％、より好ましい下限が２０重量％、好ましい上限が４５重量％、より好ましい上限が４０重量％である。
【００３６】
上記反応性希釈剤（Ａ）における上記エステル結合を２個以上有する（メタ）アクリル酸エステルの含有量は、好ましい下限が２５重量％、より好ましい下限が３０重量％、好ましい上限が８０重量％、より好ましい上限が７５重量％である。
【００３７】
本発明の接着剤樹脂組成物において、上記環状エーテル構造を有する（メタ）アクリル酸エステル１００重量部に対する上記エステル結合を２個以上有する（メタ）アクリル酸エステルの含有量は、好ましい下限が３０重量部、より好ましい下限が３５重量部、好ましい上限が８０重量部、より好ましい上限が７５重量部である。
【００３８】
本発明の接着剤樹脂組成物において、上記反応性希釈剤（Ａ）の含有量は、好ましい下限が３０重量％、好ましい上限が９５重量％である。
上記反応性希釈剤（Ａ）の含有量が３０重量％以上であると、１段硬化の際の仮着性を良好なものとすることができる。上記反応性希釈剤（Ａ）の含有量が９５重量％以下であると２段硬化の際に接着亢進して接着性を良好なものとすることができる。
上記反応性希釈剤（Ａ）の含有量は、より好ましい下限が５０重量％、より好ましい上限が９３重量％である。
【００３９】
本発明の接着剤樹脂組成物は、反応性希釈剤（Ｂ）を含有する。
反応性希釈剤（Ｂ）は、熱可塑性樹脂と反応し得る置換基を有するものである。
上記熱可塑性樹脂と反応し得る置換基としては、イソシアネート基、エポキシ基、アルデヒド基、水酸基等が挙げられる。
本発明の接着剤樹脂組成物は、熱可塑性樹脂と、反応性希釈剤（Ａ）と、反応性希釈剤（Ｂ）とを組み合わせて用いることで、加熱することによって、まずは、熱可塑性樹脂と反応し得る置換基を有する反応性希釈剤（Ｂ）が熱可塑性樹脂と反応して反応性熱可塑性樹脂が形成される。その後、活性エネルギー線を照射することで、得られた反応性熱可塑性樹脂と反応性希釈剤（Ａ）とが反応して硬化する。本発明の接着剤樹脂組成物は、このような過程で硬化することで、特に輝度劣化を抑制するために、極めて小面積での接着を必要とするプリズムシートの貼り合わせの際に、プリズムシートの凹凸を埋めることなく、仮固定を行うことができる。また、接着亢進して衝撃によりは剥がれにくく、充分な接着力を発揮することができる。
上記反応性希釈剤（Ｂ）は、上記熱可塑性樹脂と反応し得る置換基として、イソシアネート基を少なくとも１つ有することが好ましい。
【００４０】
上記イソシアネート基を有する化合物としては、芳香族ジイソシアネート、脂肪族ジイソシアネート及び脂環族ジイソシアネート等が挙げられる。具体的には、２−イソシアナトエチル（メタ）アクリレート、２−（０−［１’−メチルプロピリデンアミノ]カルボキシアミノ)エチルメタクリレート等のイソシアネート基を有する（メタ）アクリル酸エステルが挙げられる。また、１，５−ナフチレンジイソシアネート、４，４’−ジフェニルメタンジイソシアネート、４，４’−ジフェニルジメチルメタンジイソシアネート、４，４’−ジベンジルイソシアネート、ジアルキルジフェニルメタンジイソシアネート、テトラアルキルジフェニルメタンジイソシアネート、１，３−フェニレンジイソシアネート、１，４−フェニレンジイソシアネート、トリレンジイソシアネート、ブタン−１，４−ジイソシアネート、ヘキサメチレンジイソシアネート、イソプロピレンジイソシアネート、メチレンジイソシアネート、２，２，４−トリメチルヘキサメチレンジイソシアネート、２，４，４−トリメチルヘキサメチレンジイソシアネート、シクロヘキサン−１，４−ジイソシアネート、キシリレンジイソシアネート、水素化キシリレンジイソシアネート、イソホロンジイソシアネート、リジンジイソシアネート、ジシクロヘキシルメタン−４，４’−ジイソシアネート、１，３−ビス（イソシアネートメチル）シクロヘキサン、メチルシクロヘキサンジイソシアネート、ｍ−テトラメチルキシリレンジイソシアネート等が挙げられる。なかでも、イソシアネート基を有する（メタ）アクリル酸エステルが好ましく、２−イソシアナトエチル（メタ）アクリレート、２−（０−［１’−メチルプロピリデンアミノ]カルボキシアミノ)エチルメタクリレートが好ましい。
【００４１】
上記エポキシ基を有する化合物としては、例えば、グリシジルメタクリレート、４−ヒドロキシブチルアクリレートグリシジルエーテル等のエポキシ基を有する（メタ）アクリレートが挙げられる。また、フェノールノボラック型エポキシ樹脂、クレゾールノボラック型エポキシ樹脂、ビスフェノールＡ型エポキシ樹脂、ビスフェノールＦ型エポキシ樹脂、ビスフェノールＳ型エポキシ樹脂、水添ビスフェノールＡ型エポキシ樹脂、水添ビスフェノールＦ型エポキシ樹脂、スチルベン型エポキシ樹脂等が挙げられる。また、トリアジン骨格含有エポキシ樹脂、フルオレン骨格含有エポキシ樹脂、線状脂肪族エポキシ樹脂、脂環式エポキシ樹脂、グリシジルアミン型エポキシ樹脂、トリフェノールフェノールメタン型エポキシ樹脂、アルキル変性トリフェノールメタン型エポキシ樹脂等が挙げられる。更に、ビフェニル型エポキシ樹脂、ジシクロペンタジエン骨格含有エポキシ樹脂、ナフタレン骨格含有エポキシ樹脂及びアリールアルキレン型エポキシ樹脂等が挙げられる。
【００４２】
上記アルデヒド基を有する化合物としては、（メタ）アクロレイン等のアルデヒド基を有する（メタ）アクリル酸エステルが挙げられる。また、ホルムアルデヒド、アセトアルデヒド、プロピオンアルデヒド、ブチルアルデヒド、イソブチルアルデヒド、シクロヘキシルアルデヒド、ベンズアルデヒド、トルアルデヒド、アニスアルデヒド、フルフラール等が挙げられる。
【００４３】
上記水酸基を有する化合物としては、４−ヒドロキシブチル（メタ）アクリレート、２−ヒドロキシエチル（メタ）アクリレート、２−ヒドロキシプロピル（メタ）アクリレート、２−ヒドロキシブチル（メタ）アクリレート、１，４−シクロヘキサンジメタノールモノアクリレート等が挙げられる。
【００４４】
本発明の接着剤樹脂組成物において、上記熱可塑性樹脂が有する反応性基に対する上記反応性希釈剤（Ｂ）が有する熱可塑性樹脂と反応し得る置換基の当量比は、好ましい下限が３０、好ましい上限が１００である。
上記当量比が３０以上であるとプリズムシートの埋め込みを抑制することができる。上記当量が１００以下であると１段硬化の際の仮着性を向上させることができ、更に２段硬化の際の接着性を良好なものとすることができる。
【００４５】
本発明の接着剤樹脂組成物において、上記反応性希釈剤（Ｂ）の含有量は、好ましい下限が０．５重量％、より好ましい下限が１．０重量％、好ましい上限が２．０重量％、より好ましい上限が１．５重量％である。
【００４６】
本発明の接着剤樹脂組成物において、上記反応性希釈剤（Ａ）１００重量部に対する上記反応性希釈剤（Ｂ）の含有量は、好ましい下限が０．５重量部、より好ましい下限が１．０重量部、好ましい上限が２．５重量部、より好ましい上限が２．０重量部である。
【００４７】
本発明の接着剤樹脂組成物は、光反応開始剤を含有する。
上記光反応開始剤としては、具体的には、２−メチル−１−（４−メチルチオフェニル）−２−モルフォリノプロパン−１−オン、２−ベンジル−２−ジメチルアミノ−１−（４−モルフォリノフェニル）−ブタノン−１、２−（ジメチルアミノ）−２−［（４−メチルフェニル）メチル］−１−［４−（４−モルホリニル）フェニル］−１−ブタノン、２，４，６−トリメチルベンゾイル−ジフェニル−フォスフィンオキサイド、ビス（２，４，６−トリメチルベンゾイル）−フェニルフォスフィンオキサイド、ビス（η５−２，４−シクロペンタジエン−１−イル）−ビス（２，６−ジフルオロ−３−（１Ｈ−ピロール−１−イル）−フェニル）チタニウム、２−メチル−１−（４−メチルチオフェニル）−２−モルフォリノプロパン−１−オン、２−ベンジル−２−ジメチルアミノ−１−（４−モルフォリノフェニル）−ブタノン−１、２−（ジメチルアミノ）−２−［（４−メチルフェニル）メチル］−１−［４−（４−モルホリニル）フェニル］−１−ブタノン、ジエトキシアセトフェノン、２−ヒドロキシ−２−メチル−１−フェニルプロパン−１−オン、ベンジルジメチルケタール、４−（２−ヒドロキシエトキシ）−フェニル−（２−ヒドロキシ−２−プロピル）ケトン、１−ヒドロキシシクロヘキシルフェニルケトン、２−メチル−２−モルホリノ（４−チオメチルフェニル）プロパン−１−オン、２−ベンジル−２−ジメチルアミノ−１−（４−モルホリノフェニル）ブタノン、２−ヒドロキシ−２−メチル−１−［４−（１−メチルビニル）フェニル］プロパノンオリゴマー、ベンゾイン、ベンゾインメチルエーテル、ベンゾインエチルエーテル、ベンゾインイソプロピルエーテル、ベンゾインイソブチルエーテル、ベンゾフェノン、ｏ−ベンゾイル安息香酸メチル、４−フェニルベンゾフェノン、４−ベンゾイル−４’−メチル−ジフェニルサルファイド、３，３’，４，４’−テトラ（ｔ−ブチルパーオキシカルボニル）ベンゾフェノン、２，４，６−トリメチルベンゾフェノン、４−ベンゾイル−Ｎ，Ｎ−ジメチル−Ｎ−［２−（１−オキソ−２−プロペニルオキシ）エチル］ベンゼンメタナミニウムブロミド、（４−ベンゾイルベンジル）トリメチルアンモニウムクロリド、２−イソプロピルチオキサントン、４−イソプロピルチオキサントン、２，４−ジエチルチオキサントン、２，４−ジクロロチオキサントン、１−クロロ−４−プロポキシチオキサントン、２−（３−ジメチルアミノ−２−ヒドロキシ）−３，４−ジメチル−９Ｈ−チオキサントン−９−オンメソクロリド、２，４，６−トリメチルベンゾイル−ジフェニルフォスフィンオキサイド、ビス（２，６−ジメトキシベンゾイル）−２，４，４−トリメチル−ペンチルフォスフィンオキサイド、ビス（２，４，６−トリメチルベンゾイル）−フェニルフォスフィンオキサイド、トリフェニルメチリウムテトラキス(ペンタフルオロフェニル)ボラート等が挙げられる。
なお、これら光反応開始剤は単独で用いられてもよいし、２種以上が併用されてもよい。
【００４８】
また、これらの助剤として、トリエタノールアミン、トリイソプロパノールアミン、４，４’−ジメチルアミノベンゾフェノン（ミヒラーケトン）、４，４’−ジエチルアミノベンゾフェノン、２−ジメチルアミノエチル安息香酸、４−ジメチルアミノ安息香酸エチルが挙げられる。また、４−ジメチルアミノ安息香酸（ｎ−ブトキシ）エチル、４−ジメチルアミノ安息香酸イソアミル、４−ジメチルアミノ安息香酸２−エチルヘキシル、２，４−ジエチルチオキサンソン、２，４−ジイソプロピルチオキサンソン等を併用することも可能である。
【００４９】
なかでも、ベンジルジメチルケタール、１−ヒドロキシシクロヘキシルフェニルケトン、ベンゾインイソプロピルエーテル、４−（２−ヒドロキシエトキシ）−フェニル−（２−ヒドロキシ−２−プロピル）ケトン、２−ヒドロキシ−２−メチル−１−フェニルプロパン−１−オン、トリフェニルメチリウムテトラキス(ペンタフルオロフェニル)ボラートを用いることが好ましい。
【００５０】
本発明の接着剤樹脂組成物において、上記光反応開始剤の含有量は、好ましい下限が０．０１重量％、好ましい上限が１０重量％である。上記光反応開始剤の含有量がこの範囲であることにより、得られる接着剤樹脂組成物が光硬化性及び保存安定性により優れるものとなる。上記光反応開始剤の含有量のより好ましい下限は０．１重量％、より好ましい上限は５重量％である。
【００５１】
本発明の接着剤樹脂組成物は、更に、イソシアネート化合物に水酸基を有する（メタ）アクリル酸誘導体を反応させることにより得られるウレタン（メタ）アクリレートを含有することが好ましい。
上記ウレタン（メタ）アクリレートを含有することにより、輝度劣化を抑制する効果をより向上させることができ、また、耐衝撃性により優れた接着剤樹脂組成物とすることができる。
【００５２】
上記ウレタン（メタ）アクリレートの原料となるイソシアネート化合物としては、例えば、イソホロンジイソシアネート、２，４−トリレンジイソシアネート、２，６−トリレンジイソシアネート、ヘキサメチレンジイソシアネート、トリメチルヘキサメチレンジイソシアネート等が挙げられる。また、ジフェニルメタン−４，４’−ジイソシアネート（ＭＤＩ）、水添ＭＤＩ、ポリメリックＭＤＩ、１，５−ナフタレンジイソシアネート、ノルボルナンジイソシアネート、トリジンジイソシアネート、キシリレンジイソシアネート（ＸＤＩ）、水添ＸＤＩ、リジンジイソシアネート、トリフェニルメタントリイソシアネート等が挙げられる。更に、トリス（イソシアネートフェニル）チオフォスフェート、テトラメチルキシリレンジイソシアネート、１，６，１１−ウンデカントリイソシアネート等が挙げられる。
【００５３】
また、上記イソシアネート化合物としては、例えば、エチレングリコール、プロピレングリコール、グリセリン、ソルビトール、ポリエーテルジオール、ポリエステルジオール、ポリカプロラクトンジオール等のポリオールと過剰のイソシアネート化合物との反応により得られる鎖延長されたイソシアネート化合物も使用することができる。
【００５４】
上記ウレタン（メタ）アクリレートの原料となる水酸基を有する（メタ）アクリル酸誘導体としては、例えば、エチレングリコール、プロピレングリコール、１，３−プロパンジオール、１，３−ブタンジオール、１，４−ブタンジオール、ポリエチレングリコール等の二価のアルコールのモノ（メタ）アクリレート等が挙げられる。また、トリメチロールエタン、トリメチロールプロパン、グリセリン等の三価のアルコールのモノ（メタ）アクリレート又はジ（メタ）アクリレート、ビスフェノールＡ型エポキシ（メタ）アクリレート等のエポキシ（メタ）アクリレート等が挙げられる。
【００５５】
本発明の接着剤樹脂組成物において、上記ウレタン（メタ）アクリレートの含有量は、上記熱可塑性樹脂、上記反応性希釈剤（Ａ）、上記反応性希釈剤（Ｂ）及び上記光反応開始剤の合計１００重量部に対して、好ましい下限が３重量部、好ましい上限が２５重量部である。
上記ウレタン（メタ）アクリレートの含有量が３重量部以上であると、耐衝撃性を充分に向上させることができる。上記ウレタン（メタ）アクリレートの含有量が２５重量部以下であると、１段硬化の際の仮着性を向上させることができ、更に２段硬化の際の接着性を良好なものとすることができる。
上記ウレタン（メタ）アクリレートの含有量は、より好ましい下限が５重量部、より好ましい上限が１５重量部である。
【００５６】
また、本発明の接着剤樹脂組成物は、本発明の目的、効果を損なわない範囲において、その他の任意成分として各種の添加剤を配合することができる。
上記添加剤としては、フェノチアジン、２，６−ジ−ｔ−ブチル−４−メチルフェノール等の重合禁止剤；重合開始助剤；レべリング剤；濡れ性改良剤；界面活性剤；可塑剤；紫外線吸収剤；シランカップリング剤；無機充填剤；顔料；染料等が挙げられる。
【００５７】
本発明の接着剤樹脂組成物は、熱可塑性樹脂と、反応性希釈剤（Ａ）と、反応性希釈剤（Ｂ）と、必要に応じて添加するウレタンアクリレート、安定剤等とを混合することによって作成することができる。
【００５８】
本発明の接着剤樹脂組成物は、繊維、複合材料、セラミック、ガラス、ゴム、コンクリート、紙、金属、プラスチック等の同種あるいは異種材料間の接着剤として用いることができる。
具体的には、壁紙、積層合板、防犯ガラス等の建築材料の製造、自動車等のＵＶカットフィルター付き窓ガラスの製造、飲料用の瓶、缶、ボトル等へのラベルの接着、ショーウインドー等への展示物等の接着、光ディスク基板の接着、非接触ＩＣカードの接着、ＩＣチップの接着、有機ＥＬ照明のカバーガラスの接着等に用いることができる。また、プロジェクションテレビ及び封止構造が完全固体構造である有機ＥＬディスプレイ等のディスプレイ用部材の接着、タッチパネルと液晶パネルの接着及びタッチパネルとフロントウインドウ、タッチパネル内部等のタッチパネルの接着等に用いることができる。更に、フラットパネルディスプレイに用いられる各種光学フィルムの接着、電気回路に使用される積層板の接着等といった様々な材料や部材を接着や積層体の製造に好適に使用することができる。上記光学フィルムとしては、例えば、輝度向上フィルム、プリズムシート、光拡散シート、フレネルレンズ、レンチキュラーレンズ、偏光フィルム、位相差フィルム、カラーフィルター、導光板、防眩フィルム、反射防止フィルム、反射シート、近赤外カットフィルター、視野角コントロールフィルム、視野角補償フィルム等が挙げられる。本発明の接着剤樹脂組成物は、プラスチックの接着に好ましく用いることができ、１段硬化の際の仮着性に優れ、更に、２段硬化により接着亢進して優れた接着性を発揮することから、極小面積での接着を必要とするプリズムシート等の光学フィルムの接着に特に好適に用いることができる。
【００５９】
本発明の接着剤樹脂組成物を用いて被着体を接着する方法は特に限定されない。例えば、第１の部材に本発明の接着剤樹脂組成物を塗布する工程と、上記第１の部材と第２の部材を貼り合わせ、圧着する工程（貼り合わせ工程）と、上記貼り合わせ工程後に活性エネルギー線を照射して仮着する工程（１段硬化工程）と、上記１段硬化工程後に、更に活性エネルギー線を照射して接着する工程（２段硬化工程）を行う方法が好ましい。
【００６０】
上記接着剤樹脂組成物を被着体に塗布するにあたっては、例えば、リバースコーター、グラビアコーター（ダイレクト，リバースやオフセット）、バーリバースコーター、ロールコーター、ダイコーター、バーコーター、ロッドコーター等を用いたり、ディッピング方式による塗工を行ったりすることができる。
【００６１】
上記貼り合わせ及び圧着には、例えばロールラミネーター等を用いることができ、その圧力は０．１〜１０ＭＰａの範囲から選択される。
上記活性エネルギー線照射には、遠紫外線、紫外線、近紫外線、赤外線等の光線、Ｘ線、γ線等の電磁波の他、電子線、プロトン線、中性子線等が利用できるが、硬化速度、照射装置の入手のし易さ、価格等から紫外線照射による硬化が有利である。
【００６２】
上記紫外線照射を行なう時の光源としては、高圧水銀灯、無電極ランプ、超高圧水銀灯カーボンアーク灯、キセノン灯、メタルハライドランプ、ケミカルランプ、ブラックライト、ＬＥＤ等が用いられる。
紫外線照射を行う際の積算露光量は、好ましくは２〜３０００ｍＪ／ｃｍ２、より好ましくは１０〜２０００ｍＪ／ｃｍ２の条件で行われる。
【００６３】
特に上記高圧水銀ランプの場合は、例えば、好ましくは５〜３０００ｍＪ／ｃｍ２、より好ましくは５０〜２０００ｍＪ／ｃｍ２の条件で行われる。
また、上記無電極ランプの場合は、例えば、好ましくは２〜２０００ｍＪ／ｃｍ２、より好ましくは１０〜１０００ｍＪ／ｃｍ２の条件で行われる。
【００６４】
そして、照射時間は、光源の種類、光源と塗布面との距離、塗工厚、その他の条件によっても異なるが、通常は、数秒〜数十秒、場合によっては数分の１秒でもよい。一方、上記電子線照射の場合には、例えば、５０〜１０００ｋｅＶの範囲のエネルギーを持つ電子線を用いることが好ましく、２〜５０Ｍｒａｄの照射量とすることが好ましい。
【００６５】
本発明の接着剤樹脂組成物は、上記熱可塑性樹脂、上記反応性希釈剤（Ａ）、上記反応性希釈剤（Ｂ）及び上記光反応開始剤を含有するため、加熱することにより、まずは、上記熱可塑性樹脂と上記反応性希釈剤（Ｂ）とが反応して、反応性熱可塑性樹脂が形成される。更に、活性エネルギー線を照射することで、反応性熱可塑性樹脂と反応性希釈剤（Ａ）との反応が進行して硬化物が得られる。
このように、熱可塑性樹脂と反応性希釈剤（Ｂ）とが反応して形成された反応性熱可塑性樹脂と、反応性希釈剤（Ａ）とが反応して形成された硬化物も本発明の１つである。
【発明の効果】
【００６６】
本発明によれば、塗工性及び接着性に優れるとともに、２段硬化の際にも接着亢進により優れた接着性を発揮させることが可能であり、更に、高い耐衝撃性を有し、光学フィルムの貼り合わせに用いた際に、輝度劣化を抑制することが可能な接着剤樹脂組成物を提供することができる。
【発明を実施するための形態】
【００６７】
以下に実施例を掲げて本発明を更に詳しく説明するが、本発明はこれら実施例のみに限定されない。
【００６８】
（実施例１）
ポリビニルアルコール（重量度６５０、鹸化度９９モル％）２４０ｇを純水１８００ｇに加え、９０℃で２時間攪拌し溶解させた。この溶液を４０℃に冷却し、濃度３５重量％の塩酸１７０ｇとｎ−ブチルアルデヒド２７５ｇとを添加し、液温を４０℃に保持してアセタール化反応を行い、反応生成物を析出させた。
その後、液温を４０℃のまま３時間保持して反応を完了させ、常法により中和、水洗及び乾燥を経て、ポリビニルブチラール樹脂の粉末を得た。
得られたポリビニルブチラール樹脂をＤＭＳＯ−Ｄ６（ジメチルスルホキサイド）に溶解し、１３Ｃ−ＮＭＲ（核磁気共鳴スペクトル）を用いて測定したところ、水酸基量３４モル％、ブチラール化度６５モル％であった。
【００６９】
熱可塑性樹脂として、得られたポリビニルブチラール樹脂を用い、表１に示す通りに、熱可塑性樹脂、反応性希釈剤（Ａ）、反応性希釈剤（Ｂ）及び光反応開始剤を添加して、７０℃で７時間加熱することにより接着剤樹脂組成物を作製した。
【００７０】
なお、反応性希釈剤（Ａ）、反応性希釈剤（Ｂ）及び光反応開始剤としては以下のものを用いた。
＜反応性希釈剤（Ａ）＞
［環状エーテル構造を有する（メタ）アクリル酸エステル］
ＴＨＦ−Ａ：テトラヒドロフルフリルアクリレート、日立化成社製
ビスコート＃１５０Ｄ：テトラヒドロフルフリルアルコールアクリル酸多量体エステル、大阪有機化学工業社製
［カプロラクトン変性（メタ）アクリル酸エステル］
Ｍ−５３００：ω−カルボキシ−ポリカプロラクトン（ｎ≒２）モノアクリレート、東亞合成社製
＜反応性希釈剤（Ｂ）＞
［イソシアネート基を有する（メタ）アクリル酸エステル］
カレンズＡＯＩ：２−イソシアナトエチルアクリレート、昭和電工社製
＜その他の成分＞
［ウレタン（メタ）アクリレート］
Ｕ−２００ＰＡ：ウレタンアクリレート、新中村化学工業社製
＜光反応開始剤＞
Ｉｒｇａｃｕｒｅ  １８４：１−ヒドロキシシクロヘキシルフェニルケトン、ＢＡＳＦ社製
【００７１】
（実施例２〜６）
重合度５６０、鹸化度９９モル％のポリビニルアルコール２００ｇを純水１８００ｇに加え、９０℃の温度で約２時間撹拌し溶解させた。この溶液を４０℃に冷却し、これに濃度３５重量％の塩酸１５０ｇとアセトアルデヒド７５ｇとを添加し、液温を４０℃に保持してアセタール化反応を行い、反応生成物を析出させた。
その後、液温を４０℃のまま３時間保持して反応を完了させ、常法により中和、水洗及び乾燥を経て、ポリビニルアセトアセタール樹脂の粉末を得た。
得られたポリビニルアセトアセタール樹脂をＤＭＳＯ−Ｄ６（ジメチルスルホキサイド）に溶解し、１３Ｃ−ＮＭＲ（核磁気共鳴スペクトル）を用いて測定したところ、水酸基量２５モル％、アセトアセタール化度７４モル％であった。
【００７２】
熱可塑性樹脂として、得られたポリビニルアセトアセタール樹脂を用い、表１に示す通りに、熱可塑性樹脂、反応性希釈剤（Ａ）、反応性希釈剤（Ｂ）及び光反応開始剤を添加して着剤樹脂組成物を作製した。
【００７３】
（実施例７〜９）
熱可塑性樹脂として、実施例２で得られたポリビニルアセトアセタール樹脂を用い、表１に示す通りに、熱可塑性樹脂、反応性希釈剤（Ａ）、反応性希釈剤（Ｂ）、ウレタンアクリレート（Ｕ−２００ＰＡ、新中村化学社製）及び光反応開始剤を添加して接着剤樹脂組成物を作製した。
【００７４】
（比較例１及び５）
表１に示す通りに、反応性希釈剤（Ａ）、反応性希釈剤（Ｂ）及び光反応開始剤を添加して接着剤樹脂組成物を作製した。
【００７５】
（比較例２〜３）
熱可塑性樹脂として、実施例２で得られたポリビニルアセトアセタール樹脂を用い、表１に示す通りに、熱可塑性樹脂、反応性希釈剤（Ａ）、反応性希釈剤（Ｂ）及び光反応開始剤を添加して接着剤樹脂組成物を作製した。
【００７６】
＜評価＞
実施例及び比較例で得られた接着剤樹脂組成物について以下の評価を行った。結果を表１に示した。
【００７７】
（塗工性評価）
得られた接着剤樹脂組成物について、ＶＩＳＣＯＭＥＴＥＲ  ＴＰＥ−１００（東機産業社製）を用いて粘度を測定し、以下の基準で評価した。
◎：３００ｍＰａ・ｓ以下であった。
〇：３００ｍＰａ・ｓを超えており、５００ｍＰａ・ｓ以下であった。
△：５００ｍＰａ・ｓを超えており、１０００ｍＰａ・ｓ以下であった。
×：１０００ｍＰａ・ｓを超えていた。
【００７８】
（仮着後接着性評価）
被着体として、プリズムシート（サンテックオプト社製、４８μｍプリズムピッチ、厚さ４５μｍ）を用いた。
接着剤樹脂組成物を７０℃で７時間加熱した後、ＰＥＴフィルム（東洋紡株式会社製、コスモシャイン  Ａ―４１００、厚さ１００μｍ、易剥離処理面ではない未処理面を評価面として使用）上に厚さ２０μｍになるようにバーコーターを用いて塗工し、ＰＥＴフィルムと被着体との間に接着剤樹脂組成物を挟み込むように被着体を積層して積層体を得た。
得られた積層体に対して、メタルハライドＵＶランプを用いて照射量６０ｍＪ／ｃｍ２で紫外線を照射した後、ＰＥＴシートを剥離し、粘着層付きＰＥＴフィルムを得た。
粘着層付きＰＥＴフィルムの粘着層側に被着体を重ね、３０ｇのローラーを用いて往路のみの押圧を行った。
その後、メタルハライドＵＶランプを用いて照射量３０００ｍＪ／ｃｍ２で紫外線を照射して、２段硬化サンプルを得た。
得られたサンプルについて、引張試験機を用いて引張速度３００ｍｍ／ｍｉｎの条件で９０度剥離試験を行い接着強度を測定し、以下の基準により仮着性を評価した。
◎：接着強度が１．２Ｎ以上であった。
〇：接着強度が０．９Ｎ以上、１．２Ｎ未満であった。
△：接着強度が０．６Ｎ以上、０．９Ｎ未満であった。
×：接着強度が０．６Ｎ未満であった。
【００７９】
（接着性評価）
被着体として、プリズムシート（サンテックオプト社製、４８μｍプリズムピッチ、厚さ４５μｍ）を用いた。
接着剤樹脂組成物を７０℃で７時間加熱した後、ＰＥＴフィルム上に厚さ２０μｍになるようにバーコーターを用いて塗工し、更に、離型処理されたＰＥＴシートを積層して積層体を得た。得られた積層体に対して、メタルハライドＵＶランプを用いて照射量３０００ｍＪ／ｃｍ２で紫外線を照射した後、２５ｍｍ×１５０ｍｍに切断し、サンプルを得た。
得られたサンプルについて、引張試験機を用いて引張速度３００ｍｍ／ｍｉｎの条件で９０度剥離試験を行い接着強度を測定し、以下の基準により接着性を評価した。
◎：接着強度が１０Ｎ以上であった。
〇：接着強度が７Ｎ以上、１０Ｎ未満であった。
△：接着強度が３Ｎ以上、７Ｎ未満であった。
×：接着強度が３Ｎ未満であった。
【００８０】
（輝度劣化評価）
ＭＵＴＯＨ製ライトボードの上に、貼り合わせていないＰＥＴフィルムとプリズムシートとを重ねて光源の中心に置き、輝度計としてＴＯＰＣＯＮ製ＢＭ−９を用いて、光源と輝度計の距離を３５０ｍｍとして、光源の中心に輝度計を合わせ、張り合わせ前の輝度を測定した。その後、（接着性評価）で得られたプリズムシートを用いたサンプルについても同様に輝度を測定した。
なお、輝度劣化は、以下の算出式により算出し、以下の基準で評価した。
（輝度劣化）＝（張り合わせ前の輝度−サンプルの輝度）／（張り合わせ前の輝度）×１００（％）
◎：輝度劣化が７％未満であった。
〇：輝度劣化が７％以上、１０％未満であった。
△：輝度劣化が１０％以上、１２％未満であった。
×：輝度劣化が１２％以上であった。
【００８１】
（耐衝撃性評価）
（仮着後接着性評価）で得られた２段硬化サンプルを厚み１ｍｍのポリカーボネート板に挟み込み、重さ１５ｇのおもりを７ｃｍの高さから落下させて衝撃を加え、衝撃が加えられた後のプリズムシートの状態から、耐衝撃性を以下の基準で評価した。
◎：打痕が確認されなかった。
〇：打痕が確認されたが、瞬時に打痕が消えた。
△：打痕が確認されたが、しばらくして打痕が消えた。
×：打痕が確認され、しばらくしても打痕が残っていた。
【００８２】
【表１】
2019183031.tif 000002
【産業上の利用可能性】
【００８３】
本発明によれば、塗工性及び接着性に優れるとともに、２段硬化の際にも接着亢進により優れた接着性を発揮させることが可能であり、更に、高い耐衝撃性を有し、光学フィルムの貼り合わせに用いた際に、輝度劣化を抑制することが可能な接着剤樹脂組成物を提供することができる。